(57)【要約】  本発明は、水性一液型ポリウレタン分散液接着剤（ＤＫ）を用いるプラスチックフィルム（ＫＦ）の接着のためのプライマーとしての一液型水性ポリウレタン分散液組成物（ＰＤ）の使用に関する。該水性ポリウレタン分散液組成物（ＰＤ）は、ポリウレタン（Ｐ１）とカルボジイミド基および／またはカルボキシル基を含み、該ポリウレタン分散液接着剤（ＤＫ）は、ポリウレタン（Ｐ２）とカルボジイミド基、およびカルボキシル基を含み、その結果、該水性ポリウレタン分散液組成物（ＰＤ）と該ポリウレタン分散液接着剤（ＤＫ）とが、５０℃以上の温度に加熱したときポリ付加反応によって互いに反応する。本発明は、また、プライマーを塗布したプラスチックフィルム、それから製造された複合体およびそれを製造する方法にも関する。
2009527617.tif 000002
【特許請求の範囲】
【請求項１】
水性一液型ポリウレタン分散液接着剤（ＤＫ）を用いるプラスチックフィルム（ＫＦ）の接着のためのプライマーとしての一液型水性ポリウレタン分散液組成物（ＰＤ）の使用であって、
前記水性ポリウレタン分散液組成物（ＰＤ）は、ポリウレタンＰ１とカルボジイミド基および／またはカルボキシル基を含有し、
前記ポリウレタン分散液接着剤（ＤＫ）は、ポリウレタンＰ２とカルボジイミド基および／またはカルボキシル基を含み、
その結果、前記水性ポリウレタン分散液組成物（ＰＤ）と前記水性ポリウレタン分散液接着剤（ＤＫ）とが、５０℃以上の温度に加熱したときポリ付加反応によって互いに反応する使用。
【請求項２】
カルボジイミド基が、式（Ｉ）
【化１】
2009527617.tif 000009
を有することを特徴とする、請求項１に記載の使用。
【請求項３】
ポリウレタン分散液組成物（ＰＤ）が、ポリウレタンＰ１中に組み込まれた形で存在するカルボジイミド基を含有することを特徴とする、請求項１または２に記載の使用。
【請求項４】
ポリウレタン分散液組成物（ＰＤ）が、ポリウレタンＰ１に結合しているカルボキシル基を含有することを特徴とする、請求項１から３のいずれか一項に記載の使用。
【請求項５】
水性ポリウレタン分散液接着剤（ＤＫ）中に存在するポリウレタンＰ２が、カルボキシル基およびカルボジイミド基の両方を含有するポリウレタン（ＰＵＲ−ＣＯＯＨ−ＣＤＩ）であることを特徴とする、請求項１から４のいずれか一項に記載の使用。
【請求項６】
水性ポリウレタン分散液接着剤（ＤＫ）が、ポリウレタンＰ２としてカルボキシル基を含有するポリウレタン（ＰＵＲ−ＣＯＯＨ）を含み、
少なくとも１つのカルボジイミド基を含有する少なくとも１つのカルボジイミド（ＣＤＩ）をさらに含むことを特徴とする、請求項１から４のいずれか一項に記載の使用。
【請求項７】
水性ポリウレタン分散液組成物（ＰＤ）が、少なくとも１つのカルボジイミド基を含有する少なくとも１つのカルボジイミド（ＣＤＩ）を含むことを特徴とする、請求項５または６に記載の使用。
【請求項８】
一液型水性ポリウレタン分散液組成物（ＰＤ）を、プラスチックフィルム（ＫＦ）に塗布し、水切りすることにより得られるプライマーを塗布したプラスチックフィルムであって、前記ポリウレタン分散液組成物（ＰＤ）が、少なくとも１つのポリウレタンＰ１と、カルボジイミド基および／またはカルボキシル基とを含むプライマーを塗布したプラスチックフィルム。
【請求項９】
カルボジイミド基が、式（Ｉ）
【化２】
2009527617.tif 000010
を有することを特徴とする、請求項８に記載のプライマーを塗布したプラスチックフィルム。
【請求項１０】
プラスチックフィルム（ＫＦ）、
一液型水性ポリウレタン分散液組成物（ＰＤ）から得られた反応したプライマー（Ｐ）、
一液型水性ポリウレタン分散液接着剤（ＤＫ）から得られた反応した接着剤（Ｋ）、および
基材（Ｓ）
を含む複合材料であって、
前記反応したプライマー（Ｐ）が、プラスチックフィルム（ＫＦ）と反応した接着剤（Ｋ）との間に配置されており、前記反応した接着剤（Ｋ）が、反応したプライマー（Ｐ）と基材（Ｓ）との間に配置されており、
前記水性ポリウレタン分散液組成物（ＰＤ）が、ポリウレタンＰ１とカルボジイミド基および／またはカルボキシル基を含み、
前記ポリウレタン分散液接着剤（ＤＫ）が、ポリウレタンＰ２とカルボジイミド基および／またはカルボキシル基を含み、
その結果、カルボキシル基とカルボジイミド基とが５０℃の温度に加熱したときポリ付加反応によって互いに反応する複合材料。
【請求項１１】
工業製品の物品であり、より特定的には、室内装備品のための物品、好ましくは輸送の手段における装置の部品であるか、または家具部門において使用されることを特徴とする、請求項１０に記載の複合材料。
【請求項１２】
請求項１０または１１に記載の複合材料を製造する方法であって、
（ｉ）水性ポリウレタン分散液組成物（ＰＤ）を、プラスチックフィルム（ＫＦ）に塗布するステップと、
（ｉｉ）ポリウレタン分散液組成物（ＰＤ）を水切りして水切りしたポリウレタン分散液組成物（ＰＤ’）を形成するステップと、
（ｉｉｉ）水性ポリウレタン分散液接着剤（ＤＫ）を、基材（Ｓ）に塗布するステップと、
（ｉｖ）水性ポリウレタン分散液接着剤（ＤＫ）を水切りして水切りしたポリウレタン分散液接着剤（ＤＫ’）を形成するステップと、
（ｖ）水切りしたポリウレタン分散液組成物（ＰＤ’）を上面に有するプラスチックフィルム（ＫＦ）を加熱するステップと、
（ｖｉ）水切りしたポリウレタン分散液接着剤（ＤＫ’）を、（ｉｉ）によって水切りしたポリウレタン分散液組成物（ＰＤ’）と接触させるステップと
を含み、ステップ（ｉｖ）および（ｖ）は、連続して、または同時に行うことが可能であり、
前記水性ポリウレタン分散液組成物（ＰＤ）および前記水性ポリウレタン分散液接着剤（ＤＫ）を、請求項１から７のいずれか一項に記載の使用において記載されているように選択する方法。
【請求項１３】
接触させるステップを、加圧下、より特定的には、０．１バールと１バールの間、好ましくは少なくとも０．８バールで行うことを特徴とする、請求項１２に記載の方法。
【請求項１４】
加圧を、水切りしたポリウレタン分散液接着剤（ＤＫ’）と水切りしたポリウレタン分散液組成物（ＰＤ’）との間の空間に減圧をかけることによって発生させることを特徴とする、請求項１３に記載の方法。
【請求項１５】
ステップ（ｖｉ）における接触の際に、水切りしたポリウレタン分散液接着剤（ＤＫ’）が、５０℃以上の温度、より特定的には、５０℃と１８０℃の間の温度、好ましくは６０℃と８０℃の間の温度を有することを特徴とする、請求項１２から１４のいずれか一項に記載の方法。
【請求項１６】
水切りしたポリウレタン分散液接着剤（ＤＫ’）と水切りしたポリウレタン分散液組成物（ＰＤ’）とが、温度の影響を受けて互いに化学的に反応することを特徴とする、請求項１２から１５のいずれか一項に記載の方法。
【発明の詳細な説明】
【技術分野】
【０００１】
本発明は、水性分散液プライマー組成物および分散液系接着剤を用いるプラスチックフィルムの接着に関する。
【背景技術】
【０００２】
水性分散液接着剤は、広範囲にわたって、特に繊維の付着に使用される。
【０００３】
分散液接着剤を使用するフィルム、より特定的には装飾用フィルム、の付着のためには、そのフィルムは一般的にはプライマーによる前処理が施される。これらのプライマーは、一般に溶剤系であり、したがって、職業衛生および安全性の観点から不利である。スルホン酸基を含有する水性ポリウレタンプライマーも知られている。しかしながら、これらのプライマーは、気候および熱の負荷のもとで脆弱性を示し、それ故、多くの場合、早い時期に接着層の不具合を引き起こす。
【０００４】
水性分散液接着剤の中で、近頃、一液型水性分散液接着剤に向けた傾向が注目されている。例えば、国際公開第２００５／１１３６２７Ａ１号は、カルボキシル基とカルボジイミド基とを含有するポリウレタンまたはカルボキシル基を含有するポリウレタンおよびカルボジイミドに基づく水性一液型分散液接着剤を開示している。
【０００５】
また一方、これらの一液型分散液接着剤についても同様にプライマーの使用が有利であることが明らかとなった。しかし、既知のプライマーシステムは、上記の脆弱性を示す。
【特許文献１】国際公開第２００５／１１３６２７Ａ１号
【特許文献２】国際公開第００／１１０６０号
【特許文献３】ドイツ特許出願公開第１００００６５６Ａ１号
【特許文献４】国際公開第０１／３４５５９Ａ１号
【特許文献５】ドイツ特許出願公開第１０００１７７７Ａ１号
【特許文献６】欧州特許第１０００１０４Ｂ１号
【発明の開示】
【発明が解決しようとする課題】
【０００６】
それ故、本発明の目的は、従来技術の問題を除去すること、より特定的には水性一液型分散液接着剤を用いるプラスチックフィルムの信頼できる接着のための方法を提供することである。
【課題を解決するための手段】
【０００７】
驚いたことに、この目的は、請求項１に従って、プライマーとして水性ポリウレタン分散液組成物を使用して達成できることが見出された。
【０００８】
本発明のさらなる態様は、請求項８に従ってのプライマーを塗布したプラスチックフィルムである。このようにして塗布したフィルムは、タックフリーであり、剥離紙インタリーフなしで巻き取ることができ、個々の層が粘着する場面を引き起こすことがなく、それ故「非ブロッキング性」と称することができることが分かった。
【０００９】
本発明のさらなる態様は、請求項１０に従う複合材料であり、また請求項１２に従うそれらを製造する方法である。
【００１０】
本発明のさらなる有利な実施形態は、従属する請求項から明らかとなろう。本発明により、複合材料、より特定的には、改良された気候および温度負荷特性を示すフィルムに付着した繊維材料およびプラスチックを得ることが可能であることが分かる。
【発明を実施するための最良の形態】
【００１１】
発明のいくつかの実施形態
本発明は、一方では、水性一液型ポリウレタン分散液接着剤（ＤＫ）を用いるプラスチックフィルム（ＫＦ）の接着のためのプライマーとしての一液型水性ポリウレタン分散液組成物（ＰＤ）の使用に関する。
【００１２】
この状況において、該水性ポリウレタン分散液組成物（ＰＤ）は、ポリウレタンＰ１と、カルボジイミド基および／またはカルボキシル基を含み、該ポリウレタン分散液接着剤（ＤＫ）は、ポリウレタンＰ２と、カルボジイミド基、および／またはカルボキシル基を含み、その結果、該水性ポリウレタン分散液組成物（ＰＤ）と該ポリウレタン分散液接着剤（ＤＫ）とは、５０℃以上の温度に加熱したときポリ付加反応によって互いに反応する。
【００１３】
該カルボジイミド基は、熱の影響を受けてカルボキシル基と反応する。
【００１４】
したがって、以下の様々な変形が可能である：
ａ）水性ポリウレタン分散液組成物（ＰＤ）は、カルボジイミド基を含有し、水性ポリウレタン分散液接着剤（ＤＫ）は、カルボキシル基を含有する
ｂ）水性ポリウレタン分散液組成物（ＰＤ）は、カルボキシル基を含有し、水性ポリウレタン分散液接着剤（ＤＫ）は、カルボジイミド基を含有する
ｃ）水性ポリウレタン分散液組成物（ＰＤ）は、カルボジイミド基およびカルボキシル基を含有し、水性ポリウレタン分散液接着剤（ＤＫ）は、カルボキシル基を含有する
ｄ）水性ポリウレタン分散液組成物（ＰＤ）は、カルボジイミド基およびカルボキシル基を含有し、水性ポリウレタン分散液接着剤（ＤＫ）は、カルボジイミド基を含有する
ｅ）水性ポリウレタン分散液組成物（ＰＤ）は、カルボジイミド基を含有し、水性ポリウレタン分散液接着剤（ＤＫ）は、カルボジイミド基およびカルボキシル基を含有する
ｆ）水性ポリウレタン分散液組成物（ＰＤ）は、カルボキシル基を含有し、水性ポリウレタン分散液接着剤（ＤＫ）は、カルボジイミド基およびカルボキシル基を含有する
ｇ）水性ポリウレタン分散液組成物（ＰＤ）は、カルボキシル基およびカルボジイミド基を含有し、水性ポリウレタン分散液接着剤（ＤＫ）は、カルボジイミド基およびカルボキシル基を含有する。
【００１５】
水性ポリウレタン分散液組成物（ＰＤ）と水性ポリウレタン分散液接着剤（ＤＫ）の間の５０℃以上の温度に加熱したときのポリ付加反応を確保するために、ｃ）、ｄ）、ｅ）、およびｆ）を選択する場合、すなわち、ポリウレタン分散液組成物（ＰＤ）および／または水性ポリウレタン分散液接着剤（ＤＫ）が、カルボジイミド基およびカルボキシル基を同時に含む場合、ポリウレタン分散液組成物（ＰＤ）中のみまたは水性ポリウレタン分散液接着剤（ＤＫ）中のみに存在するこれらの官能基の１つが、各場合においてカルボジイミド基およびカルボキシル基の両方が存在するポリウレタン分散液組成物（ＰＤ）中および／またはポリウレタン分散液接着剤（ＤＫ）中の他の官能基に対して化学量論的に過剰に存在することを確保するように注意しなければならない。
【００１６】
したがって、
ｃ）において、ポリウレタン分散液組成物（ＰＤ）中でカルボジイミド基は、カルボキシル基より化学量論的に過剰であり、
ｄ）において、ポリウレタン分散液組成物（ＰＤ）中でカルボキシル基は、カルボジイミド基より化学量論的に過剰であり、
ｅ）において、ポリウレタン分散液接着剤（ＤＫ）中でカルボキシル基は、カルボジイミド基より化学量論的に過剰であり、
ｆ）において、ポリウレタン分散液接着剤（ＤＫ）中でカルボジイミド基は、カルボキシル基より化学量論的に過剰である。
【００１７】
ｇ）を選択する場合は、官能基の１つ（カルボジイミド基またはカルボキシル基）が、それぞれの場合に、ポリウレタン分散液組成物（ＰＤ）中に化学量論的に過剰に存在し、一方この官能基が、ポリウレタン分散液接着剤（ＤＫ）中に化学量論的に不足して存在する必要がある。
【００１８】
カルボキシル基は、好ましくは、ポリウレタンＰ１および／またはポリウレタンＰ２に結合している。
【００１９】
カルボジイミド基は、好ましくは、ポリウレタンＰ１および／またはポリウレタンＰ２中に組み込まれている。
【００２０】
好ましいカルボジイミド基は、式（Ｉ）
【００２１】
【化１】
2009527617.tif 000003
を有する。
【００２２】
カルボキシル基は、ポリウレタンＰ１および／またはポリウレタンＰ２に結合している。
【００２３】
１つの好ましい実施形態において、該水性ポリウレタン分散液組成物（ＰＤ）は、ポリウレタンＰ１に組み込まれているカルボジイミド基を含有する。
【００２４】
別の好ましい実施形態において、該水性ポリウレタン分散液組成物（ＰＤ）は、ポリウレタンＰ１に結合しているカルボキシル基を含有する。
【００２５】
水性ポリウレタン分散液接着剤（ＤＫ）中に位置するポリウレタンＰ２は、一方では、好ましくはカルボジイミド基およびカルボキシル基の両方を含有するポリウレタン（ＰＵＲ−ＣＯＯＨ−ＣＤＩ）である。
【００２６】
水性ポリウレタン分散液接着剤（ＤＫ）中にあるポリウレタンＰ２は、他方で、好ましくは、カルボキシル基を含有するポリウレタン（ＰＵＲ−ＣＯＯＨ）である。分散液接着剤（ＤＫ）については、この種のポリウレタン（ＰＵＲ−ＣＯＯＨ）およびさらに少なくとも１つのカルボジイミド基を含有する少なくとも１つのカルボジイミド（ＣＤＩ）を含むことが好ましい。
【００２７】
この種のカルボジイミド（ＣＤＩ）は、少なくとも１つのカルボジイミド基−Ｎ＝Ｃ＝Ｎ−を含有するが、カルボキシル基は含有しない化合物である。特に適するカルボジイミド（ＣＤＩ）は、式（Ｉ）
【００２８】
【化２】
2009527617.tif 000004
の構造要素を含有するものである。特に適するかかるカルボジイミド（ＣＤＩ）は、例えば、国際公開第００／１１０６０号に「カルボジイミドＩｂｉｉ」として記載されている。
【００２９】
さらなる実施形態において、該ポリウレタン分散液組成物（ＰＤ）は、少なくとも１つの上記のカルボジイミド基を含有する少なくとも１つのカルボジイミド（ＣＤＩ）を含む。
【００３０】
１つの最も好ましい実施形態において、該水性ポリウレタン分散液組成物（ＰＤ）は、ポリウレタンポリマーＰ１としてカルボキシル基を含有するポリウレタンポリマー（ＰＵＲ−ＣＯＯＨ）を含み、該水性ポリウレタン分散液接着剤（ＤＫ）は、ポリウレタンポリマーＰ２としてカルボジイミド基を含有するポリウレタンポリマー（ＰＵＲ−ＣＤＩ）またはカルボジイミド基およびカルボキシル基の両方を含有するポリウレタンポリマー（ＰＵＲ−ＣＯＯＨ−ＣＤＩ）を含み、後者の場合、該ポリウレタンポリマー（ＰＵＲ−ＣＯＯＨ−ＣＤＩ）中の該カルボジイミド基は、該カルボキシル基より化学量論的に過剰に存在する。
【００３１】
ポリウレタンポリマーＰ１およびポリウレタンポリマーＰ２は、好ましくは、スルホン酸基を含有しない。
【００３２】
ポリウレタンポリマーＰ１およびＰ２は、水性分散液についての当業者には既知の方法により、一般的にはポリイソシアネート類およびＮＣＯ活性の化合物例えばポリオール類から調製される。
【００３３】
カルボキシル基を有するポリウレタン、ＰＵＲ−ＣＯＯＨは、１高分子当り少なくとも１個のカルボキシル基を含有するポリウレタンである。この種の化合物は、長きにわたって知られており、水性ポリウレタン分散液の配合物に使用される。一般的には、それらはポリイソシアネート類とカルボキシル基およびＮＣＯ活性基を含有する化合物ならびに必要に応じて通例のポリオール類、より特定的にはジオール類とから調製される。カルボキシル基およびＮＣＯ活性基を含有するこの種の化合物は、例えば、アミノカルボン酸類、ヒドロキシカルボン酸類、より特定的には、ジヒドロキシアルキルカルボン酸類、例えばジメチロールプロピオン酸など、またはそれと構造的に類似しているジオールカルボン酸類である。カルボキシル基を有する非常に適切なポリウレタンＰＵＲ−ＣＯＯＨは、例えば「ポリマー（ＰＩＩ）」として、ドイツ特許出願公開第１００００６５６Ａ１号または国際公開第０１／３４５５９Ａ１号に記載されている種類のものであることが明らかになっている。
【００３４】
カルボキシル基およびカルボジイミド基を有するポリウレタンＰＵＲ−ＣＯＯＨ−ＣＤＩは、カルボキシル基だけでなくカルボジイミド基−Ｎ＝Ｃ＝Ｎ−も含有するポリウレタンである。
【００３５】
カルボキシル基およびカルボジイミド基を有する特に適するポリウレタンＰＵＲ−ＣＯＯＨ−ＣＤＩは、式（Ｉ）
【００３６】
【化３】
2009527617.tif 000005
の構造要素を含有するものである。この種の化合物は、例えば、ドイツ特許出願公開第１０００１７７７Ａ１号に、または欧州特許第１０００１０４Ｂ１号に「ポリマー（Ｉａ）」として記載されている。
【００３７】
一定の状況において、ポリウレタン分散液組成物（ＰＤ）および／または分散液接着剤（ＤＫ）にとって、同時に少なくとも１つのカルボジイミド（ＣＤＩ）とカルボキシル基およびカルボジイミド基を有する少なくとも１つのポリウレタン（ＰＵＲ−ＣＯＯＨ−ＣＤＩ）とを含むことが有利であることが証明されている。
【００３８】
水性分散液接着剤にとっては、カルボキシル基およびカルボジイミド基を有する少なくとも１つのポリウレタン（ＰＵＲ−ＣＯＯＨ−ＣＤＩ）とカルボキシル基を有する少なくとも１つのポリウレタン（ＰＵＲ−ＣＯＯＨ）とを同時に含むこともまた有利でありうる。
【００３９】
一液型水性ポリウレタン分散液組成物（ＰＤ）および一液型ポリウレタン分散液接着剤（ＤＫ）は、さらに水を含む。一般的に、その水の割合は、７０重量％と４０重量％の間、より特定的には、５５重量％と４５重量％の間である。
【００４０】
水性ポリウレタン分散液組成物（ＰＤ）、およびより特定的には、一液型ポリウレタン分散液接着剤（ＤＫ）は、少なくとも１つのコポリマーＡをさらに含むことができ、それは、エチレン／酢酸ビニル共重合体（ＥＶＡ）またはモノマー類、エチレン、酢酸ビニル、および少なくとも１つの（メタ）アクリレートのコポリマーのいずれかである。
【００４１】
その上、一液型水性ポリウレタン分散液組成物（ＰＤ）および／または一液型ポリウレタン分散液接着剤（ＤＫ）は、さらなる構成成分を有利に含む。さらなる構成成分は、より特定的には、安定剤、増粘剤、老化防止剤、防カビ剤、顔料、染料、湿潤剤、消泡剤、艶消し剤、中和剤、および充填剤を含む群から選択される構成成分である。
【００４２】
水性分散液で一般的に使用される種類の安定剤類は、基本的には適合する。しかしながら、安定剤を、湿潤剤、セルロース、ポリビニルアルコール、ポリビニルピロリドン、およびそれらの混合物を含む群から選択するとき、その安定剤の使用により非常に保存に安定な分散液接着剤およびポリウレタン分散液組成物がもたらされることが明らかとなった。
【００４３】
特別な利点が、有機溶媒を含まない、より特定的には、いわゆるＶＯＣ類（揮発性有機化合物類）および／または可塑剤を含まない分散液接着剤およびポリウレタン分散液組成物によって得られる。可塑剤のみならず有機溶媒もまた、環境毒性および職業衛生の観点からは有害である。その上、可塑剤は、表面に移動する可能性があり、接着層の不具合を引き起こすか表面が粘着性になる原因となり、付着ジョイントの汚れを引き起こす。溶媒も、それらは一方では加熱の際および接着剤の塗布の間に付加的な危険の可能性を伴い、他方では、それらはさらに移動して長期間にわたって環境およびその接着剤と接触している材料に放出され、これらの材料に悪影響を与える可能性があり、かつ／または接着層の不具合を引き起こす可能性があるために同様に好ましくない。
【００４４】
一液型水性ポリウレタン分散液組成物（ＰＤ）および／または一液型ポリウレタン分散液接着剤（ＤＫ）の調製は、水性分散液および分散液接着剤に関連する当業者には知られている例えば国際公開第２００５／１１３６２７Ａ１号に開示されているような方法により達成される。
【００４５】
該一液型水性ポリウレタン分散液組成物（ＰＤ）は、水性一液型ポリウレタン分散液接着剤（ＤＫ）を用いるプラスチックフィルム（ＫＦ）の接着のためのプライマーとして使用される。
【００４６】
用語「プライマー」は、当業者により一般的に理解されている定義でこの文書では用いられており、すなわち、それは、プラスチックフィルム（ＫＦ）に塗布され、水切り後接着剤と接触され、該接着剤の該プラスチックフィルムへの接着の改良をもたらす一般的には１ミリメートルより薄く、より特定的には１マイクロメートルと２００マイクロメートルの間、好ましくは１マイクロメートルと１００マイクロメートルの間の薄層を意味する。
【００４７】
本文書を通して「水切り」とは、水性ポリウレタン分散液組成物または水性ポリウレタン分散液接着剤をその塗布後に乾燥して、水を全部または少なくとも大部分蒸発させることを意味する。本文書において、このようにして水切りした水性ポリウレタン分散液組成物または水性ポリウレタン分散液接着剤はそれぞれＰＤ’またはＤＫ’と称する。
【００４８】
「プラスチックフィルム」とは、より特定的には、巻き取ることができる０．０５ミリメートルから５ミリメートルの厚さの柔軟なシート状のプラスチックを意味する。したがって、それは、厳密な意味で、１ｍｍ未満の厚さの「フィルム」だけでなく、一般的には１〜３ｍｍの厚さ、またはさらに特別な場合は最大５ｍｍまでの厚さの、トンネル、屋根またはスイミングプールの遮水に一般的に使用される種類の遮水膜も含む。この種のプラスチックフィルム（ＫＦ）は、散布、注型、圧延または押出しによって一般的には製造され、一般的には巻物で市販されているか現地で製造される。それらは、単層構造または多層構造のものでありうる。
【００４９】
該プラスチックは、好ましくは熱可塑性の、例えば、ＰＶＣ、より特定的には可塑化ＰＶＣ、エチレン／酢酸ビニルコポリマー（ＥＶＡ）、または熱可塑性ポリオレフィン類（ＴＰＯ）、ＡＳＡ（アクリロニトリル／スチレン／アクリル酸エステル）、ＰＵＲ（ポリウレタン）、ＰＡ（ポリアミド）、ポリ（メタ）アクリレート、ポリカーボネート、ＰＥＴ（ポリエチレンテレフタレート）またはそれらのポリマーアロイなどである。ＰＶＣおよび熱可塑性ポリオレフィン類（ＴＰＯ）が、特に好ましいと考えられる。
【００５０】
したがって、本発明のさらなる態様は、少なくとも１つのポリウレタンＰ１ならびにカルボジイミド基および／またはカルボキシル基も含む一液型水性ポリウレタン分散液組成物（ＰＤ）をプラスチックフィルム（ＫＦ）に塗装して水切りすることによって得られるプライマーを塗布したプラスチックフィルムを含む。該一液型水性ポリウレタン分散液組成物（ＰＤ）および該プラスチックフィルム（ＫＦ）については既に説明した。
【００５１】
該プライマーを塗布したプラスチックフィルムは、様々な方法によって製造することができる。水性ポリウレタン分散液組成物（ＰＤ）の塗装は、例えば、吹付け、散布、ナイフ塗布、スタンピング、ローラー塗装または注型塗装の方法によって達成することができる。接着剤の吹付け塗装（この方法が優先的に用いられる）の場合は、しかしながら、オーバースプレーと呼ばれる問題に注意を払う必要がある。その塗装は、塗装装置を用いて一般的には塗装される。
【００５２】
水性ポリウレタン分散液組成物（ＰＤ）の塗装に続いて、それは、水切りされた水性ポリウレタン分散液組成物（ＰＤ’）を形成するように水切りされて、フィルムが形成される。このフィルムをプライマーと称する。水切りは、水切り手段を用いるかまたは用いない空気中での蒸発によって起こしうる。使用することができる水切り手段としては、例えば、扇風機、より特定的には換気扇が挙げられる。水切り手段を使用するのが好ましい。水切りは室温または高温、より特定的には、１５０℃より低い温度で行うことができる。水切りは、例えばＣａｒｎｏｔ法を用いて好ましくは低温で成し遂げる。
【００５３】
かくして製造されたプライマーを塗布したプラスチックフィルムは、次に、必要に応じて、所定の長さに裁断し、カットオフし、巻き取り、またはそのままさらに処理することができる。プライマーを塗布したプラスチックフィルムの巻物は、次に、必要に応じて、貯蔵または輸送することができる。長期に及ぶ貯蔵または輸送時間の後でさえも巻き取ったフィルムのブロッキングがないために、剥離紙インタリーフを使用せずにそれを巻き取ることができることは、上記のプライマーを塗布したプラスチックフィルムの重要な利点である。したがって、例えば、プライマーが塗布されたプラスチックフィルムは、フィルムメーカーの施設で塗布し、その後比較的長時間貯蔵し、次にこのプレコートしたフィルムを基材に付着させる工場に供給することができる。塗布と加工の間のこの時間の長いスパンにもかかわらず、欠点のない接着を確保することが可能である。この利点は、産業界、特に車両製造業の内部には、製造において「ラインから離れて供給業者に向かう」明らかな傾向がある事実によって特に重要である。この傾向は、順に、例えば、車のドアの直接供給業者と、その例えば装飾材料の供給業者との間でも同様に続いている。一定の条件下では、離型紙のインタリーフを使用するのが、それにもかかわらず有利であり得ることが当業者には明らかである。
【００５４】
製造されたプライマーが塗布されているプラスチックフィルムは、好ましくは、水性分散液接着剤を用いて付着され、複合材料が形成される。
【００５５】
したがって、本発明のさらなる態様は、複合材料およびそれを製造する方法に関する。
【００５６】
該複合材料は、以下の、
（ｉ）水性ポリウレタン分散液組成物（ＰＤ）を、プラスチックフィルム（ＫＦ）に塗布するステップと、
（ｉｉ）ポリウレタン分散液組成物（ＰＤ）を水切りして水切りしたポリウレタン分散液組成物（ＰＤ’）を形成するステップと、
（ｉｉｉ）水性ポリウレタン分散液接着剤（ＤＫ）を、基材（Ｓ）に塗布するステップと、
（ｉｖ）水性ポリウレタン分散液接着剤（ＤＫ）を水切りして水切りしたポリウレタン分散液接着剤（ＤＫ’）を形成するステップと、
（ｖ）その上面に水切りしたポリウレタン分散液組成物（ＰＤ’）のあるプラスチックフィルム（ＫＦ）を加熱するステップと
（ｖｉ）水切りしたポリウレタン分散液接着剤（ＤＫ’）を、（ｉｉ）によって水切りしたポリウレタン分散液組成物（ＰＤ’）と接触させるステップと
を含む方法によって製造される。
【００５７】
ステップ（ｉｖ）および（ｖ）は、この場合、連続して、または同時に行うことができる。この水性ポリウレタン分散液組成物（ＰＤ）およびこの水性ポリウレタン分散液接着剤については上で既に説明されている。
【００５８】
水性ポリウレタン分散液接着剤（ＤＫ）の塗装は、例えば、吹付け、散布、ナイフ塗布、スタンピング、ローラー塗装または注型塗装の方法によって達成することができる。接着剤の吹付け塗装（この方法が優先的に用いられる）の場合は、しかしながら、オーバースプレーと呼ばれる問題に注意を払う必要がある。この分散液接着剤は、付着が起こる表面に、一般的には湿体の量で３０〜２００ｇ／ｍ２、好ましくは６０〜１２０ｇ／ｍ２を塗装する。
【００５９】
１つの好ましい実施形態において、接触させるステップ（ｖｉ）は、フィルムにかける加圧下で行う。この加圧は、好ましくは、０．１バールと１バールの間、より好ましくは少なくとも０．８バールである。好ましくは、この加圧は、好ましくは水切りしたポリウレタン分散液接着剤（ＤＫ’）と水切りしたポリウレタン分散液組成物（ＰＤ’）との間の空間から吸引下で空気を引き抜くことにより、フィルムと基材との間に減圧をかけることによって発生させる。
【００６０】
ステップ（ｖｉ）における接触の際に、水切りしたポリウレタン分散液接着剤（ＤＫ’）は、好ましくは５０℃以上の温度、より特定的には、５０℃と１８０℃の間の温度、より好ましくは６０℃と８０℃の間の温度を有する。
【００６１】
５０℃以上の温度の影響の結果として、カルボジイミド基は、カルボキシル基とのポリ付加反応を介してＮ−アシル尿素を形成する。したがって、プライマー、すなわち、水切りしたポリウレタン分散液組成物、および水切りしたポリウレタン分散液接着剤は、互いに化学的に反応する。加熱後、反応した接着剤（Ｋ）の層と一体となった反応したプライマー（Ｐ）の層が形成される。層の厚さおよび方法によってその反応が完全でありうるか不完全でありうるか当業者には明らかである。多くの場合、組成物および接着剤と、また処理条件の選択された組合せによって、例えば移行によって転移層が生成することが可能であるために、多くの場合、これらの層は互いからはっきりと区分けされないことが当業者にはさらに明らかある。最良の硬化の可能性を得るためには、少なくとも水性分散液接着剤（ＤＫ）、および／または水切りした水性分散液接着剤（ＤＫ’）、また、妥当な場合は、水性ポリウレタン分散液組成物（ＰＤ）、またはプライマーについては、カルボジイミド基およびカルボキシル基の両方を、より特定的には、カルボキシル基およびカルボジイミド基を有するポリウレタンポリマー（ＰＵＲ−ＣＯＯＨ−ＣＤＩ）の形で、またはカルボキシル基を有するポリウレタンポリマー（ＰＵＲ−ＣＯＯＨ−ＣＤＩ）およびカルボジイミド（ＣＤＩ）の形で含有することがそれ故有利である。
【００６２】
基材（Ｓ）は、しばしば支持体とも呼ばれるが、様々な種類のものでありうる。基材は、例えば、金属、塗装金属製、プラスチック、木材、木製基礎材料または繊維材料製でありうる。基材は、好ましくは頑丈な成形物である。
【００６３】
かくして形成された複合材料は、したがって、少なくとも
−  １つのプラスチックフィルム（ＫＦ）、
−  １つの反応したプライマー（Ｐ）、
−  １つの反応した接着剤（Ｋ）
および
−  １つの基材（Ｓ）
を有する。
【００６４】
反応したプライマーは、この場合、一液型水性ポリウレタン分散液組成物（ＰＤ）から得られ、反応した接着剤は、一液型水性ポリウレタン分散液接着剤（ＤＫ）から得られる。さらに、反応したプライマー（Ｐ）は、プラスチックフィルム（ＫＦ）と反応した接着剤（Ｋ）の間に配置され、反応した接着剤（Ｋ）は、反応したプライマー（Ｐ）と基材（Ｓ）の間に配置される。既に説明したように、水性ポリウレタン分散液組成物（ＰＤ）は、ポリウレタンＰ１と、カルボジイミド基および／またはカルボキシル基も含み、ポリウレタン分散液接着剤（ＤＫ）は、ポリウレタンＰ２と、カルボジイミド基および／またはカルボキシル基も含む。
【００６５】
これらのカルボキシル基とカルボジイミド基は、５０℃以上の温度に加熱するとポリ付加反応により互いに反応する。したがって、反応したプライマー（Ｐ）と反応した接着剤（ｋ）は、化学反応によって互いに直接接合している。
【００６６】
かくして形成された複合材料は、好ましくは工業製品の物品であり、より特定的には、室内装備品のための物品である。好ましくは、それは輸送の手段における装置の部品であるか、または家具部門において使用される。
【００６７】
特段の重要性が、車両の、より特定的には自動車の室内装備品を製造するためのプライマーを施したプラスチックフィルムの使用に置かれる。かかる室内装備品の例は、ドアの側面部分、スイッチパネル、小荷物棚、ルーフパネル内面、スライディングルーフパネル内面、センターコンソール、グローブボックス、サンバイザ、ピラー、ドアハンドル、肘掛け、床アセンブリ、積載床アセンブリ、およびトランクアセンブリ、それから、バンおよびトラックのスリーピングキャブのウォール、背面ウォールなどである。
【００６８】
この目的のためにより特定的に使用されるのは、遮水処理における真空成形法または加圧積層法である。
【００６９】
真空成形法の場合、分散液接着剤を支持体とも呼ばれる基材Ｓに塗装する。これに続いて、本発明の場合は、室温で、または好ましくは４０℃以下のトンネル乾燥器中で水切りをする。一般的にはプライマーを塗布したフィルム（空気不透過性材料の装飾成分）を枠の中に密閉して固定する。そのフィルムの下には下型があり、その上に支持体が置かれる。下型および支持体は、ドリルホールを有しているか空気透過性である。その装置は、さらにその底部に向かって空気を通さないように密閉されている。空気がこの装置から吸引下で引き抜かれると、装飾材料は、そのとき、その装飾材料の表面にかかっている大気圧のもとで支持体成分に正確に合致する。その装飾材料は、真空または減圧を加える前に加熱する。真空または減圧を生じさせなければならないために、その装飾材料は空気不透過性である。
【００７０】
加圧積層法の場合、接着剤は、同じく支持体に、適切な場合はプライマーを塗布したプラスチックフィルム（装飾成分）に、しかし、少なくとも支持体に塗装する。これに続いて、一般的には、室温で、または好ましくは４０℃以下のトンネル乾燥器中で水切りをする。支持体の装飾成分への付着は、熱活性化に続く接合および加圧によって達成される。
【００７１】
ここで利用されるプライマーを塗布したプラスチックフィルムは、多くの場合装飾用フィルムであり、表層構造を有する。プラスチックフィルム上のこの表層構造は、例えば接着の前または途中または後のエンボス加工によって導入することができる。
【００７２】
以下の文章においては、本発明を、図面を参照しながらさらに図式的に説明する。様々な図の中の同一要素は、同じ参照記号が与えられている。移動は、矢印によって示されている。図面によって示されている構造は、次の通りである。
【００７３】
図１は、複合材料の製造において可能性のある中間体について説明している。
【００７４】
図１ａは、一液型水性ポリウレタン分散液組成物（ＰＤ）が塗装され、それが水切りされる前のプラスチックフィルム（ＫＦ）を示す。その一液型水性ポリウレタン分散液組成物（ＰＤ）が水切りされた後、プライマーと称される水切りされた水性ポリウレタン分散液組成物（ＰＤ’）が形成される。
【００７５】
図１ｂは、一液型水性ポリウレタン分散液接着剤（ＤＫ）が塗装され、それが水切りされる前の基材（Ｓ）を示す。その一液型水性ポリウレタン分散液接着剤（ＤＫ）が水切りされた後、水切りされた水性ポリウレタン分散液接着剤（ＤＫ’）が形成される。
【００７６】
そのプライマーを塗布したプラスチックフィルムは、その後水切りした接着剤（ＤＫ’）により基材（Ｓ）に接合され、加熱によって硬化される。加熱の結果としてプライマーと接着剤が反応し、図１ｃ）に図式的に示されているように、反応したプライマー（Ｐ）および反応した接着剤（Ｋ）を介して基材（Ｓ）と接合しているプラスチックフィルム（ＫＦ）を備えた複合材料が形成される。好ましい実施形態において、加熱は、塗布したフィルムが可塑化されて加圧下で基材（Ｓ）上に位置する水切りした接着剤（ＤＫ’）に付着するように、塗布したフィルム全体に、接触させる前に行う。
【００７７】
図２は、プライマーを塗布したプラスチックフィルム１の製造を図式的に示す。ここに示されている実施形態において、一液型水性ポリウレタン分散液組成物（ＰＤ）は、塗装装置４を用いてプラスチックフィルム（ＫＦ）に塗装する。ここでプラスチックフィルムは、塗装装置４の下を移動する。一般的には、該プラスチックフィルムは、巻物（図示せず）から巻きが解かれる。塗装に続いて、その水性ポリウレタン分散液組成物（ＰＤ）は、水抜き手段２（例えば換気扇）を用いて水抜きする。このようにして水抜きされた水性ポリウレタン分散液組成物（ＰＤ）は、プラスチックフィルム上にプライマーを形成する。図２は、このプライマーを塗布したプラスチックフィルムが巻き取られることを示している。図２の下部には巻き取られたプライマー塗布プラスチックフィルムの巻物３の拡大した部分の図も示されている。塗布プラスチックフィルムの巻き取りの結果として、プライマー塗布プラスチックフィルム１の個々の層は、互いに直接接触しており、より特定的には、剥離紙インタリーフを有さない。必要な場合には、そのプライマー塗布プラスチックフィルムは、長時間の貯蔵または輸送の後でさえもブロッキングすることなく、巻物３から巻きを解くことができる。
【実施例】
【００７８】
以下に展開する実施例は、本発明を説明するために役立つ。
【００７９】
プライマー塗布プラスチックフィルム
表１に示すプライマーは、ワイヤードクター（ｗｉｒｅ  ｄｏｃｔｏｒ）を用いて、約１０μの層の厚さでＰＶＣフィルム（層の厚さ１．６ｍｍ）に塗装し、５０℃（フィルム温度）より低い乾燥オーブン中で水切りした。
【００８０】
【表１】
2009527617.tif 000006
【００８１】
発明のプライマーＰ１を塗布したフィルムは、剥離紙インタリーフなしでブロッキングを起こすことなく貯蔵することができた。
【００８２】
一液型水性ポリウレタン分散液接着剤の調製
水性ポリウレタン分散液接着剤を次のようにして調製した。
【００８３】
エチレン−酢酸ビニルコポリマー（ＥＶＡ）（エチレン／酢酸ビニル＝１７％／８３％、粘度（ブルックフィールドＲＶＴ  ３／２０（ＩＳＯ  ２５５５））＝３８００±１０００ｍＰａｓ、ｐＨ＝４〜５、含水量：４０±１％）の水性分散液５０ｇを、撹拌容器に仕込んだ。水酸化ナトリウム水溶液（水中２５％ＮａＯＨの０．２ｇ）を加えて、７．５と８．５のｐＨのレベルにｐＨを調整した後、カルボキシル基およびカルボジイミド基を含むポリウレタン分散液（粘度（２３℃、ＤＩＮ  ＩＳＯ  ９７６に従って２５０ｓ−１）＝５０〜３００ｍＰａｓ、粒径＝約０．１ｍｍ、フィケンチャー法によるＫ値＝約３０〜６０、フィルムの引裂強度＝約３０Ｎ／ｍｍ２、フィルムの破断点伸び＝約８００％、含水量：約６０％）の５０ｇを、撹拌しながら導入した。続いて、オリゴカルボジイミド（カルボジイミド含量（ポリマーに対して）＝約１２％、約３ｍｏｌ／ｋｇ、粘度（２３℃、ＤＩＮ  ＩＳＯ  ３２１９に従って２５０ｓ−１）＝１０〜５００ｍＰａｓ、ｐＨ＝８〜１０、含水量：８０％）の５ｇを、撹拌しながら導入した。およそ２０分間さらに撹拌した後、その分散液接着剤の粘度を、０．２ｇの増粘剤（Ｂｏｒｃｈｉ（登録商標）  Ｇｅｌ  Ｌ  ７５  Ｎ、Ｂｏｒｃｈｅｒｓ  ＧｍｂＨ）を用いて、５０００ｍＰａｓと６０００ｍＰａｓの間の粘度に調整した。その粘度は、３／５ｒｐｍスピンドルのブルックフィールドＲＶＴ粘度計を用いて２０℃で測定する。その分散液接着剤は、およそ５０重量％の水分率を有する。
【００８４】
複合材料の製造
上記の水性ポリウレタン分散液接着剤を、ＰＶＣフィルム（層の厚さ１．６ｍｍ）にほぼ１５０μｍのウェットフィルム厚で塗装し、室温で水切りし、ヒートシール法（シール温度７０℃）でプライマーを塗布したプラスチックフィルムに付着させた。
【００８５】
接着は、加熱されたプレート式圧搾機（１００℃のプレート温度）により、付着接合部で７０℃の温度を生じる１５秒以内で行った。
【００８６】
試験方法
−  剥離安定性試験における耐熱性（繰返し測定）
この目的のため、２．５ｃｍ幅の試験片に加熱オーブン中で３００ｇの加重下の負荷をかけた。
【００８７】
８０℃の温度で始まる予熱したオーブン中で、その試験片を１時間放置し、その後、それぞれさらに１時間後に、オーブン中の温度をさらに１０度ずつ上げた。
【００８８】
この負荷のもとで、付着接合部は、時間と温度に応じて開く。付着接合部のこの開きの間隔（「ｄＬ」）を測定し、ｄＬ（８０℃）、ｄＬ（９０℃）、ｄＬ（１００℃）、ｄＬ（１１０℃）、およびｄＬ（１２０℃）として記録した。破断が起きた場合は、これが起こるまでに要した時間を測定した。その開きの間隔およびその時間は、接着層の品質についての情報を提供する。
【００８９】
−  気候周期試験における耐性（繰返し測定）
試験片の作製は、耐熱性試験用と同じとした。試験それ自体は、同じく３００ｇの負荷により、ＢＭＷ  ３．０８試験に従って行った。このための指定試験プロフィールは、以下の通りである：
９０℃で４時間保存（８０％相対湿度）
２時間で−３０℃まで冷却（８０％相対湿度）
−３０℃で４時間保存（８０％相対湿度）
２時間で９０℃まで加熱（８０％相対湿度）。
【００９０】
１つの試験サイクルを実施した後、開きの間隔（「ｄＢ」）を測定した。ここでも同様に、この間隔は、気候周期暴露後の付着の安定性についての情報を提供する。
【００９１】
結果：  結果を表２および表３にまとめる。
【００９２】
【表２】
2009527617.tif 000007
【００９３】
【表３】
2009527617.tif 000008
【００９４】
耐熱性および気候周期耐性の点で大きく改良された挙動を示す複合材料についての結果は、本発明の利点をはっきりと示している。
【図面の簡単な説明】
【００９５】
【図１ａ】複合材料および中間体の構造を示す図である。一液型水性ポリウレタン分散液組成物（ＰＤ）が塗装されているプラスチックフィルム（ＫＦ）の断面図である。
【図１ｂ】複合材料および中間体の構造を示す図である。一液型水性ポリウレタン分散液接着剤（ＤＫ）が塗装されている基材（Ｓ）の断面図である。
【図１ｃ】複合材料および中間体の構造を示す図である。接着して加熱した後の複合材料の断面図である。
【図２】プライマーを塗布したプラスチックフィルムの製造工程を示す図である。
【符号の説明】
【００９６】
１  プライマーを塗布したプラスチックフィルム
２  水切り手段
３  巻き取ったプライマー塗布プラスチックフィルムの巻物
４  塗装装置
ＫＦ  プラスチックフィルム
ＰＤ  ポリウレタン分散液組成物
ＰＤ’  水切りしたポリウレタン分散液組成物
ＤＫ  水性ポリウレタン分散液接着剤
ＤＫ’  水切りした水性ポリウレタン分散液接着剤
Ｐ  反応したプライマー
Ｋ  反応した接着剤
【図１ａ】
2009527617.tif 000011
【図１ｂ】
2009527617.tif 000012
【図１ｃ】
2009527617.tif 000013
【図２】
2009527617.tif 000014
【国際調査報告】
2009527617.tif 000015
2009527617.tif 000016
2009527617.tif 000017
2009527617.tif 000018
2009527617.tif 000019
2009527617.tif 000020